(57)【要約】【課題】ボロンドープダイヤモンドナノ粒子の製造方法を提供する。【解決手段】ボロンドープダイヤモンドナノ粒子の製造方法は、ホウ素又はホウ素化合物とダイヤモンドナノ粒子との混合物を準備する工程と、水素雰囲気下で、該混合物を加熱し、該混合物中のダイヤモンドナノ粒子にホウ素をドープする工程とを有する。ダイヤモンドナノ粒子の平均粒径は、１００ｎｍ以下が好適である。また、混合物の加熱は、７００〜１０００℃で行うのが好ましい。【選択図】なし【特許請求の範囲】
【請求項１】
ホウ素又はホウ素化合物とダイヤモンドナノ粒子との混合物を準備する工程と、
水素雰囲気下で、前記混合物を加熱し、該混合物中のダイヤモンドナノ粒子に前記ホウ素をドープする工程と、を有する、ボロンドープダイヤモンドナノ粒子の製造方法。
【請求項２】
前記ボロンドープダイヤモンドナノ粒子の平均粒径が１００ｎｍ以下である、請求項１記載の製造方法。
【請求項３】
前記加熱は、７００〜１０００℃で行う、請求項１又は２記載の製造方法。
【請求項４】
請求項１から３いずれか記載の方法により製造されたボロンドープダイヤモンドナノ粒子。
【発明の詳細な説明】
【技術分野】
【０００１】
本発明は、ボロンドープダイヤモンドナノ粒子の製造方法に関する。
【背景技術】
【０００２】
ホウ素をドープしたダイヤモンド（ボロンドープダイヤモンド）は、電位窓が広く、バックグラウンド電流が小さいといった電気化学的特性を有するため、高感度な電気化学センサや高効率な電解用電極としての利用が期待されている。特に、粒子状のボロンドープダイヤモンドは、加工が容易であるため、ボロンドープダイヤモンドの利用分野の拡大につながる。
【０００３】
特許文献１には、ホウ素とダイヤモンド粒子とアルカリ土類炭酸塩粉末との混合物において、５．０〜８．０ＧＰａの加圧条件下で１３００〜１８００℃の温度で加熱することにより、ボロンをダイヤモンド粒子にドープし、ボロンドープダイヤモンド粒子を製造する方法が開示されている。該文献は、ドープ工程後に、６．０〜９．０ＧＰａの加圧条件下で１６００〜２５００℃に加熱してアルカリ土類炭酸塩を溶融させることによって、ボロンドープダイヤモンド粒子間隙に溶融したアルカリ土類炭酸塩を溶浸充填させ、導電性ダイヤモンド焼結体を得ることを目的としている。
【先行技術文献】
【特許文献】
【０００４】
【特許文献１】特許第５３７６２７４号公報
【発明の概要】
【発明が解決しようとする課題】
【０００５】
しかしながら、上記特許文献１のボロンドープダイヤモンド粒子の平均粒径は１μｍ〜８μｍであるところ、ダイヤモンド粒子は、比表面積が大きい方が、燃料電池触媒担体や電気二重層キャパシタ用電極として使用する場合は、性能が高くなるため、より比表面積が大きいもの、すなわち、ボロンドープダイヤモンド粒子の平均粒径がより小さいものが望まれる。
【０００６】
本発明は、以上の実情に鑑みてなされたものであり、ボロンドープダイヤモンドナノ粒子の製造方法を提供することを目的とする。
【課題を解決するための手段】
【０００７】
本発明者らは、水素雰囲気下で、加熱によりホウ素をダイヤモンドナノ粒子にドープすることで、ダイヤモンドがグラファイト化しにくいことを見出し、本発明を完成するに至った。より具体的には、本発明は以下のようなものを提供する。
【０００８】
（１）ホウ素又はホウ素化合物とダイヤモンドナノ粒子との混合物を準備する工程と、
水素雰囲気下で、前記混合物を加熱し、該混合物中のダイヤモンドナノ粒子に前記ホウ素をドープする工程と、を有する、ボロンドープダイヤモンドナノ粒子の製造方法。
【０００９】
（２）前記ボロンドープダイヤモンドナノ粒子の平均粒径が１００ｎｍ以下である、（１）記載の製造方法。
【００１０】
（３）前記加熱は、７００〜１０００℃で行う、（１）又は（２）記載の製造方法。
【００１１】
（４）（１）から（３）いずれか記載の方法により製造されたボロンドープダイヤモンドナノ粒子。
【発明の効果】
【００１２】
本発明によれば、ボロンドープダイヤモンドナノ粒子の製造方法を提供することができる。
【発明を実施するための形態】
【００１３】
以下、本発明の実施形態について説明するが、本発明はこれに限定されるものでない。
【００１４】
本発明のボロンドープダイヤモンドナノ粒子の製造方法は、ホウ素又はホウ素化合物とダイヤモンドナノ粒子との混合物を準備する工程と、水素雰囲気下で、該混合物を加熱し、該混合物中のダイヤモンドナノ粒子にホウ素をドープする工程とを有する。以下、各工程について詳細に説明する。
【００１５】
＜準備工程＞
本発明の準備工程は、ホウ素又はホウ素化合物とダイヤモンドナノ粒子との混合物を準備する工程である。
【００１６】
上記混合物を準備する方法は、特に限定されず、例えば、ホウ素又はホウ素化合物とダイヤモンドナノ粒子とを、湿式混合、乾式混合等することによって行ってもよいが、湿式混合が好ましい。
【００１７】
湿式混合は、従来の公知の方法のいずれでもよいが、例えば、自動乳鉢、超音波分散装置、ボールミル、遊星ボールミル等を用いてよく、手動で攪拌混合してもよい。また、湿式混合で用いる液体も、特に限定されず、例えば、水、エタノール、プロパノール、ブタノール、酢酸エチル等を用いることができる。
【００１８】
上記混合物全体の質量に対する、ホウ素又はホウ素化合物の質量は、特に限定されないが、３０〜９０質量％が好ましく、５０〜８０質量％がより好ましく、６０〜７５質量％がさらに好ましい。
【００１９】
上記混合物全体の質量に対する、ダイヤモンドナノ粒子の質量は、特に限定されないが、１０〜７０質量％が好ましく、１５〜５０質量％がより好ましく、２５〜４０質量％がさらに好ましい。
【００２０】
ホウ素又はホウ素化合物の形状は、例えば、粉状等のものを使用することができる。
【００２１】
ホウ素化合物は、特に限定されないが、例えば、酸化ホウ素（Ｂ２Ｏ３）、炭化ホウ素（Ｂ４Ｃ）、窒化ホウ素（ＢＮ）、ホウ酸（メタホウ酸、オルトホウ酸、四ホウ酸等）等が挙げられる。
【００２２】
ダイヤモンドナノ粒子は、従来の公知のものであれば、いずれのものを使用してもよく、例えば、ナノ炭素研究所社製のＮａｎｏ  Ａｍａｎｄｏ（登録商標）等の市販のものを使用してもよい。
【００２３】
ダイヤモンドナノ粒子の平均粒径は、特に限定されず、例えば、１〜５００ｎｍであってもよいが、１００ｎｍ以下が好ましく、５０ｎｍ以下がより好ましく、１０ｎｍ以下がさらに好ましく、５ｎｍ以下が最も好ましい。
【００２４】
＜ドープ工程＞
ドープ工程は、水素雰囲気下で、ホウ素又はホウ素化合物とダイヤモンドナノ粒子との混合物を加熱し、該混合物中のダイヤモンドナノ粒子にホウ素をドープする工程である。ダイヤモンドナノ粒子は、粒径が小さいため、グラファイト化しやすい。しかし、本発明の製造方法は、水素雰囲気下で、混合物を加熱するため、ダイヤモンドナノ粒子がグラファイト化しにくい。これにより、本発明の製造方法は、グラファイト化を抑制して、ボロンドープダイヤモンドナノ粒子を得ることができる。
【００２５】
加熱する温度は、特に限定されず、例えば、５００〜１２００℃で行ってよいが、ドープする効率がよいという点で、７００℃以上が好ましく、８００℃以上がさらに好ましい。また、ダイヤモンドナノ粒子のグラファイト化を抑制するためには、１０００℃以下が好ましく、９００℃以下がさらに好ましい。
【００２６】
加熱時間は、特に限定されず、加熱温度に応じて適宜設定することができるが、例えば、９００〜１０００℃で加熱した場合、１〜３０時間加熱することができる。このときの加熱時間によって、ドープ量を制御することができる。
【００２７】
本発明のドープ工程の雰囲気は水素雰囲気下であれば、特に限定されないが、不活性ガスをさらに含んでいてもよい。
【００２８】
本発明は、上記の工程以外に、他の工程を有してもよい。例えば、準備工程の前に、ダイヤモンドナノ粒子を空気雰囲気化で、３００〜５００℃で加熱してもよい。これにより、不純物である非ダイヤモンド炭素成分を除去することができる。
【００２９】
また、ドープ工程後に、混合物中に残存したホウ素又はホウ素化合物を除去し、ボロンドープダイヤモンドナノ粒子を回収する工程を有してもよい。
【００３０】
混合物中に残存したホウ素又はホウ素化合物を除去する方法は、特に限定されないが、例えば、ＨＮＯ３等を用いて酸処理することによって除去することができる。
【００３１】
ボロンドープダイヤモンドナノ粒子の回収は、例えば、ホウ素又はホウ素化合物を除去した後に、遠心分離、上澄みの廃棄、乾燥を行うことによって、することができる。
【実施例】
【００３２】
ダイヤモンドナノ粒子（爆轟法ダイヤモンド、平均粒径４．９±０．１ｎｍ、Ｎａｎｏ  Ａｍａｎｄｏ（登録商標）、ナノ炭素研究所社製）０．５ｇを、空気雰囲気下、４２５℃で５時間加熱した。その後、ボロン粉末１．０ｇと混合し、メノウ乳棒・乳鉢を用いて、３０分間湿式混合した。混合後、水素雰囲気下で、９００℃で２４時間加熱した。加熱後、３５％ＨＮＯ３９０ｍｌで２日間酸処理を行った。その後、３０分間遠心分離し、上澄みを廃棄した。イオン交換水を３０ｍｌ加え、さらに遠心分離を行った後、２日間乾燥した。その後、ＸＲＤ解析を行い、グラファイト化されずに、ボロンドープダイヤモンドナノ粒子が製造されていることを確認した。これにより、水素雰囲気下で、混合物を加熱することによって、グラファイト化を抑制して、ボロンドープダイヤモンドナノ粒子を得ることができることが示された。
【００３３】
加熱前のダイヤモンドナノ粒子と、２４時間の加熱後のダイヤモンドナノ粒子の導電率を測定した。導電率は、内径１．０ｍｍのガラスキャピラリー内に加熱後のダイヤモンドナノ粒子を充填し、その両端を０．８ｍｍ径の銅線と接触させ、電流−電圧測定を行い、その傾きから算出した。その結果、加熱前のダイヤモンドナノ粒子の導電率が２．０×１０−６Ｓｃｍ−１であったのに対し、加熱後のダイヤモンドナノ粒子の導電率は、２．７×１０−３Ｓｃｍ−１であり、３桁以上増加していることが確認された。